(57)【要約】  本発明は、加熱テキスタイルに関する。
2021524663.tif 000002
【特許請求の範囲】
【請求項１】
熱を周囲に伝達するための加熱テキスタイルであって、少なくとも：
ａ．電気エネルギを導くための導電性の繊維ストランド（６ａ；６ｂ）、
ｂ．周囲を加熱するためのエネルギ放出繊維ストランド（２）、
ｃ．少なくとも１つの閉じた回路を形成するためのコンタクト手段（１０ａ；１０ｂ）、および
ｄ．前記エネルギ放出繊維ストランド（２）を前記導電性の繊維ストランド（６ａ；６ｂ）にコンタクト接続するための、かつ／または前記コンタクト手段（１０ａ；１０ｂ）を前記導電性の繊維ストランド（６ａ；６ｂ）にコンタクト接続するための少なくとも１つの連結繊維ストランド（８）、
を有しており、
前記導電性の繊維ストランド（６ａ；６ｂ）および／または前記コンタクト繊維ストランド（１０ａ；１０ｂ）および／または前記エネルギ放出繊維ストランド（２）が、経糸ストランドおよび／または緯糸ストランドとして形成されており、
前記少なくとも１つの連結繊維ストランド（８）が、前記経糸ストランドおよび緯糸ストランドを互いに接続するために、前記経糸ストランドおよび緯糸ストランドに、直接的にまたは間接的に編み目を形成するように経編みされている、かつ／またはノンクリンプ加工されている、かつ／または緯編みされている、加熱テキスタイル。
【請求項２】
前記加熱テキスタイルを安定化させるために支持繊維ストランド（４）をさらに有している、請求項１記載の加熱テキスタイル。
【請求項３】
前記加熱テキスタイル（１）は、ノンクリンプファブリック、緯編みファブリック、または経編みファブリックとして形成されている、請求項１記載の加熱テキスタイル。
【請求項４】
前記コンタクト手段（１０ａ；１０ｂ）と前記導電性の繊維ストランド（６ａ；６ｂ）との間には少なくとも１つの絶縁エレメント（１２）が配置されており、前記コンタクト繊維ストランド（１０ａ；１０ｂ）は前記連結繊維ストランド（８）を介して前記少なくとも１つの絶縁エレメント（１２）に接続されている、請求項１から３までの少なくとも１項記載の加熱テキスタイル。
【請求項５】
前記加熱テキスタイル（１）は、繊維なしに形成されている少なくとも１つの第１の開口部（１４）を有している、請求項１記載の加熱テキスタイル。
【請求項６】
前記経糸ストランドと緯糸ストランドとは互いに３０°〜１５０°の角度を有している、請求項１記載の加熱テキスタイル。
【請求項７】
前記エネルギ放出繊維ストランド（２）および／または前記導電性の繊維ストランド（６ａ；６ｂ）および／または前記支持繊維ストランド（４）および／または前記コンタクト手段（１０ａ；１０ｂ）は、絶縁性ではない導電性の材料、例えば金属および金属複合体、合金および合金複合体、有機材料、例えば炭素含有材料、導電性ポリマ、金属化された繊維ストランド、無機材料、例えばガラス繊維、かつ／またはこれらの混合物から形成されている、請求項１および２記載の加熱テキスタイル。
【請求項８】
２次元的または３次元的に形成されている、請求項１記載の加熱テキスタイル。
【請求項９】
請求項１から８までの少なくとも１項記載の加熱テキスタイルを製造するための方法であって、少なくとも：
ａ．経糸ストランドを供給するための少なくとも１つの経糸ストランド供給部（２２）を設けるステップ、
ｂ．互いに離間されて配置された複数の緯糸ストランドを供給するための少なくとも１つの緯糸ストランド供給部を設けるステップ、
ｃ．編み目状の結合を形成しながら、少なくとも１つの連結繊維ストランド（８）を同時に経編みする、または緯編みする、またはノンクリンプ加工することにより、経糸ストランドと緯糸ストランドとを互いに連結するステップ、
を有している、方法。
【請求項１０】
前記ステップｂ）と前記ステップｃ）との間で、前記経糸ストランドと前記緯糸ストランドとの間に少なくとも１つの絶縁エレメント（１２）を設ける別のステップを実施する、請求項９記載の方法。
【請求項１１】
編まれた前記加熱テキスタイル（１）を平坦にかつ／または傾けて引き出す、請求項９記載の方法。
【請求項１２】
請求項１から８までの少なくとも１項記載のフレキシブルな加熱テキスタイルを製造するための、かつ／または請求項９または１０の少なくとも１項記載の方法を実施するためのシステムＳであって、少なくとも：
ａ．加工平面の第２の側の上方でまたは第２の側で、経糸ストランドを供給するための経糸ストランド供給部（２２）、緯糸ストランドを配置するための少なくとも１つの緯糸ストランド提供部、
ｂ．緯糸ストランド提供部、スライダエレメント（３０）、および引下げエレメント（２８）が、加工平面（Ｂ）の第１の側の下方にまたは第１の側に配置されている、少なくとも１つのスライダエレメント（３０）と少なくとも１つの引下げエレメント（２８）、
ｃ．少なくとも１つの連結繊維ストランド（８）を、好適には複数の連結繊維束を、互いに結合すべき繊維ストランドの周りの編み目の形態で、経編みするための、またはノンクリンプ加工するための、または緯編みするためのニードル（２６）、
を有しているシステムＳ。
【請求項１３】
緯糸ストランドと経糸ストランドとの間に少なくとも１つの絶縁エレメント（１２）を供給するための少なくとも１つのフィード装置（３２）が設けられており、前記経糸ストランド供給部（２２）の少なくとも１つの自由端部に、編成工程中に前記絶縁エレメントを保持するための少なくとも１つの突出部が配置されている、請求項１２記載のシステムＳ。
【請求項１４】
内装トリム、車両シートを加熱するために自動車室内での、プランターを直接温度管理するために温室での、これにより成長した植物を温度管理するために屋外での、例えばマットレス構成部分、スポーツマット構成部分、ヨガマット構成部分、またはリラクゼーションマット構成部分の形態の、シートクッション、敷物、またはマットとしての、屋根および／または壁のような建物部分の加熱のために建築分野での、かつ／または繊維補強エレメントとしての、請求項１から８までの少なくとも１項記載の加熱テキスタイル（１）の使用。
【発明の詳細な説明】
【技術分野】
【０００１】
本発明は、請求項１の上位概念に記載の形式の熱を周囲に伝達するための加熱テキスタイルに関する。
【０００２】
従来技術により公知の加熱テキスタイルは、加熱導体の他に、加熱導体を加熱するために電流の流れを可能にするコンタクト導体も常に有している。例えば、独国特許出願公開第１０１１２４０５号明細書には、テキスタイル母材を含む面状の加熱エレメントが開示されている。コンタクト導体は、完成したテキスタイル母材に予め接着される。これとは完全に分離した別の方法ステップで初めて、加熱導体が別個に供給される。したがって、面状の加熱エレメントの製作には時間とコストがかかる。さらなる欠点は、製造中に必要な多数の作業ステップである。さらに、接着個所は望ましくない所定の破断個所となり、ここでは、コンタクト（導電）接続が破断される恐れがあり、面状の加熱エレメント全体の機能が著しく減じられる場合がある。
【０００３】
さらに、コンタクト導体は主として不織布にアイロン固定され、もしくは接着され、これにより望ましくない短絡のような電流の流れを回避している。特にアイロン固定されたコンタクト導体は、時間の経過において、もしくは湾曲表面における加熱テキスタイルが相応に曲げられる際に、アイロン固定された接合が破損される恐れがあり、コンタクトはもはや保証されないので、実際には望ましくないことがわかっている。完成した加熱テキスタイルに接着される電流を供給する接点でも同様であり、したがって腐食および剥離の可能性が高い点が生じる。
【０００４】
したがって本発明の課題は、メンテナンスの手間が少なく、かつ耐用寿命が長く形成されている加熱テキスタイルを提供することである。さらに、本発明の課題は、均一で、信頼性の高い温度出力を提供し、過熱を回避し、さらには製造コストを安価にすることである。
【０００５】
この課題は、請求項１の特徴により解決される。
【０００６】
本明細書で説明される加熱テキスタイルは、少なくとも１つの繊維ストランド層を形成する経糸ストランドと緯糸ストランドとから形成されている。一方では安定的な、他方では機能的な加熱テキスタイルを形成するために、経糸ストランドおよび／または緯糸ストランド自体が機能的に形成されている。機能的とは、各繊維ストランドが所定の特性を有していることであると理解されたい。
【０００７】
したがって、加熱テキスタイルは、例えば導電性に形成されている緯糸ストランドを有することができる。さらに、加熱テキスタイルは、電気エネルギ供給により加熱され、この熱を周囲に放出することができる経糸ストランドを有することができる。最後に、本明細書で説明される加熱テキスタイルは、それぞれプラス極とマイナス極とを成すコンタクト手段をさらに有することができる。したがって、これら全ての上記繊維ストランドは所定の機能を有しているので、経編みおよび／またはノンクリンプ加工および／または緯編みとしての共通の加工において、目的に応じて熱を周囲に放出することができる１つの機能的な加熱テキスタイルが形成される。
【０００８】
本発明の核となる思想は、コンタクト手段の他に、エネルギ放出繊維ストランドと、導電性の繊維ストランドと、さらに、すなわち付加的に、エネルギ放出繊維ストランドを導電性の繊維ストランドに少なくともコンタクト接続（導電接続）するための、かつ／またはコンタクト手段を導電性の繊維ストランドに少なくともコンタクト接続するための少なくとも１つの連結繊維ストランドとが設けられており、導電性の繊維ストランドおよび／またはコンタクト手段および／またはエネルギ放出繊維ストランドが、経糸ストランドおよび／または緯糸ストランドとして形成されており、少なくとも１つの連結繊維ストランドが、経糸ストランドおよび緯糸ストランドを互いに接続するために、経糸ストランドおよび緯糸ストランドに、直接的にまたは間接的に編み目を形成するように、経編みされている、かつ／または緯編みされている、かつ／またはノンクリンプ加工されている、ことにある。
【０００９】
繊維ストランドの互いのここに記載した全ての組み合わせのバリエーションは、直接的にかつ／または間接的に形成されてよい。直接的にとは好適には、連結すべき繊維ストランドが、少なくとも１つの共通の接触面を共に形成している直接の連結であると理解されたい。間接的な連結とは好適には、連結すべき繊維ストランド間に、直接的な共通の接触面が形成されていない接続であると理解されたい。間接的な連結では、例えば、連結すべき繊維ストランドの間に付加的な材料が設けられてよく、これにより、連結すべき繊維ストランドは、これらの間に位置するこの材料と共にそれぞれ１つの共通の接触面を形成する。最も単純には、連結は、経糸ストランドと緯糸ストランドとの交点に形成されている。
【００１０】
導電性のエレメントとは、好適には繊維ストランド、不織布構造体、面状のテキスタイル、またはフィルム構造体であると理解されてよく、特に好適には導電性のエレメントは、導電性の繊維ストランドまたは繊維束として形成されている。この場合、繊維束とは、互いに平行に巻き付けることができる、またはその他の方法で配置することができる複数の繊維ストランドであると理解されてよい。
【００１１】
導電性のエレメント、エネルギ放出繊維ストランド、およびコンタクト手段の他、本明細書で説明するフレキシブルな加熱テキスタイルは、付加的に、少なくとも１つの連結繊維ストランドを、好適には複数の連結繊維ストランドを有している。連結繊維ストランドは、接続すべき別の繊維ストランドの直接的かつ／または間接的な接続のために、すなわち連結のために働く。このために、少なくとも１つの、好適には複数の連結繊維ストランドが、加熱テキスタイルの製造時に直接設けられる。実施例に応じて、連結繊維ストランドは、経編み、ノンクリンプ加工、または緯編みされてよい。本明細書に記載する３つの加工形式に関わらず、連結繊維ストランドを設けるもしくは加工するとは、互いに接続すべき繊維ストランドの固定を意味する。特に好適なものとして、連結繊維ストランドの経編みが挙げられる。何故ならばこれにより特に安定的で堅固な編み目が、連結すべき繊維ストランドの周りに形成されるからである。さらに、連結繊維ストランドは、連結すべき繊維ストランドと共に、通常交点で、大面積の接触面を形成する。最も単純には、連結繊維ストランドの編み目は、接続すべき繊維ストランドの交点を取り囲んで編み目を形成し、共通の接触面が存在していない隙間はごく僅かにしか形成されない。
【００１２】
驚くべきことに、複数の連結繊維ストランドが、エネルギ放出繊維ストランドと導電性のエレメントとの間に、かつ／またはコンタクト手段と導電性のエレメントとの間に、特に安定的で信頼性のあるコンタクト接続を形成することが初めて示された。このために、好適には複数の連結繊維ストランドが編み目を形成するように経編みされ、これにより連結繊維ストランドが、経糸ストランドおよび緯糸ストランドをその交点で直接的にかつ／または間接的に互いに堅固に接続する。
【００１３】
この場合好適には、堅固な接続とは、好適には複数の連結繊維ストランドが、経糸ストランドと緯糸ストランドとの交点を、編み目を形成するように取り囲み、したがって互いに接続されるべき経糸ストランドおよび／または緯糸ストランドと共に、できるだけ大きい共通の接触面を形成し、これによりコンタクト接続が耐久性をもって保証されていることを意味する。連結繊維ストランドと経糸ストランドおよび／または緯糸ストランドとの間のできるだけ大きい共通の接触面とは、好適には、１つの個別の経糸ストランドおよび／または緯糸ストランドの全周の好適には２５％〜８０％であると理解されたい。
【００１４】
この場合使用される経糸ストランドおよび／または緯糸ストランドは、好適にはほぼ円形のもしくは完全に円形の横断面を形成する。連結繊維ストランドが経糸ストランドと緯糸ストランドとの交点の周りに巻き付けられると、相応のこの連結繊維ストランドが両ストランドの周りに編み目を形成し、両ストランドを連結させる。
【００１５】
加熱テキスタイルは、その全てが互いに離間されて形成されている多数の経糸ストランドおよび多数の緯糸ストランドを有しているので、本明細書で説明される加熱テキスタイルは加熱テキスタイル格子エレメントとも記載される。
【００１６】
連結繊維ストランドのガイドは、最も単純な実施例では、下方から上方に向かって経糸ストランドおよび／または緯糸ストランドの周りを通るように行われる。したがって、特に密でかつ堅固な編み目形成が可能であり、したがって、連結繊維ストランドと経糸ストランドおよび／または緯糸ストランドとの間の隙間はできるだけ僅かであるように保持されることが保証され得る。これは、フレキシブルな加熱テキスタイルが、製造後に可能な方法ステップでコーティングされる場合に特に有利である。連結繊維ストランドと経糸ストランドおよび／または緯糸ストランドとの間の隙間が減じられていることにより、今や、不透過性の構築物を形成することなく特に効果的なコーティングが初めて可能となる。したがって、連結繊維ストランドの編み目状の配置によって、特に効果的にコーティングすることができ、さらにはコーティング後、その格子エレメントの特性が維持される、熱を周囲に伝達するためのフレキシブルな格子エレメントの形態のフレキシブルな加熱テキスタイルを初めて提供することができる。
【００１７】
本明細書で初めて説明されるフレキシブルな加熱テキスタイルは、格子エレメントとして、例えばノンクリンプファブリック、緯編みファブリック、または経編みファブリックとして、形成されていて、少なくとも経糸ストランドおよび緯糸ストランドを有している。経糸ストランドは、加熱テキスタイルの縦方向で延在する０°繊維ストランドとしても既知である。好適には、加熱テキスタイルの縦方向は、同時に、製造方法中の搬送方向に相当する。さらに設けられる緯糸ストランドは、９０°繊維ストランドとも呼ばれ、最も単純には経糸ストランドに対して直交方向に延在している。
【００１８】
最初に、本明細書で説明される加熱テキスタイルが有する全ての機能性は、繊維ストランドおよび／または繊維束の形態で設けられ、形成されていてよい。繊維ストランドとは好適には、個々の繊維および／またはフィラメントであると理解されてよく、１つの繊維ストランドは少なくとも１つの繊維および／またはフィラメントを有している。しかしながら好適には、１つの繊維ストランドはマルチフィラメントとしてかつ／またはマルチ繊維として形成されてもよく、モノフィラメントとしては、ｔｄｅｘ１０  ｆ２−３〜９６０００ｔｄｅｘおよび９００００ｋの特徴を有していてよい。可能な繊維および／またはフィラメントとしては、天然材料、合成材料、無機材料、または有機材料、もしくはこれらの混合物が考えられる。
【００１９】
さらに驚くべきことに、導電性のエレメントを緯糸ストランドとして形成することが好適であると示された。最も単純には、導電性のエレメントは９０°繊維として設けられる。これにより、最も単純には、電流のための導体路が生じる。
【００２０】
さらに、周囲を加熱するためのエネルギ放出繊維ストランドは、０°繊維ストランドとも呼ばれる経糸ストランドとして構成することができる。経糸ストランドは、加熱テキスタイルの製造方法中、製作すべき加熱テキスタイルの縦方向で延在している。好適には、０°繊維ストランドは互いに平行に、かつ互いに離間されて配置されている。同じことは緯糸ストランドにも当てはまり、これにより、経糸ストランドおよび緯糸ストランドを配置した場合、フレキシブルな加熱テキスタイルの格子構造が形成される。
【００２１】
さらに、例えば少なくとも１つの閉じられた回路を形成するためのコンタクト手段は、エネルギ放出繊維ストランドに対して平行に配置されていてよい。このために、コンタクト手段は２つのグループに分けられる。第１のグループはプラス極を形成し、第２のグループはマイナス極を形成する。
【００２２】
最も単純には、エネルギ放出繊維ストランドとコンタクト手段とは、互いに離間された０°繊維ストランドとして、エネルギ放出繊維ストランドとコンタクト手段とが互いに隣接して配置されている１つの平面を形成している。
【００２３】
さらに好適には、コンタクト手段は、例えば２つのグループにグループ分けされて配置されている。少なくとも１つのコンタクト手段が少なくとも１つの繊維および／または少なくとも１つのフィラメントを有していることが考えられる。繊維は、長さが限定的である点でのみフィラメントとは異なる。
【００２４】
したがって、コンタクト手段の材料は、テキスタイル繊維、ガラス繊維、炭素繊維等に限定されず、金属繊維も使用することができる。さらに、不織布、導電性の面状のテキスタイル、または導電性のプラスチックフィルムもコンタクト手段として使用することができる。
【００２５】
エネルギ伝達を、この場合、特に電気の流れを保証するために、本明細書で説明されるフレキシブルな加熱テキスタイルは、連結繊維ストランドをさらに有している。驚嘆すべきことに、このような連結繊維ストランドを介して、この連結繊維ストランドに接続される別の繊維ストランドのコンタクト接続を形成するために、フレキシブルな加熱テキスタイルの特に簡単かつ安価な製造が初めて可能となることが発見された。この加熱テキスタイル格子エレメントは、それ自体が過熱されることなく、効率的かつ一定の熱を周囲に放出することができる。この場合、加熱テキスタイルは、フレキシブルかつ可撓的に形成される。
【００２６】
さらに、高い耐熱性と高い熱伝導性とを、長期的に保証することができる。
【００２７】
公知の加熱テキスタイルにおいて接着またはろう接により生じる、従来技術による上述した所定の破断個所は、本発明では使用されない。本明細書で説明される連結繊維ストランドは、これに接続される繊維ストランドとの強力な連結を形成し、これにより例えば発熱および電力ラインもコンタクト接続により相応に形成される。このために、連結繊維ストランドは、編み目を形成するように経編み、緯編み、またはノンクリンプ加工されて形成される。
【００２８】
最も単純には、連結繊維ストランドは、効率的なコンタクト接続のために、導電性のエレメント、エネルギ放出繊維ストランド、および／またはコンタクト手段と、かつ／またはこれらの周りに、編み目を形成するように構成されていてよい。特に、フリンジ編、トリコット編、プレーンコード編（Ｔｕｃｈ−Ｍａｓｃｈｅｎ）、サテン編、アトラス編、または開き目編み、もしくはビロード編みが好適であることが示されている。ここに挙げた全ての編み目形状によって、特に堅固で耐久性のある安定的で確実なコンタクト接続を形成することができ、同時に製造およびメンテナンスにおいて時間とコストが節約される。
【００２９】
さらに、本明細書で説明される加熱テキスタイルが例えばノンクリンプファブリックとして形成されているならば、連結繊維ストランドが、接続すべき繊維ストランドの交点に直接的にかつ／または間接的にフリンジ編、トリコット編、サテン編、アトラス編、開き目編、ビロード編の形態で、編まれるかつ／またはループ形成されるまたは撚られることも考えられる。したがって、経糸ストランドと緯糸ストランドとの間の交点を、すなわち製造中の１つの作業ステップで、互いに堅固に接続することができる。
【００３０】
コンタクト接続とは好適には、緯糸ストランドが経糸ストランドに、およびその逆に経糸ストランドが緯糸ストランドに、各交点において、これらを取り囲む編み目によって、コンタクト接続（導電接続）を形成し、これにより例えばエネルギの伝達を、好適には電気的にかつ／または熱の形態で、持続的に行うことができることを意味する。さらに、編み目形成は、可撓的な加熱テキスタイルの付加的な安定化をもたらす。
【００３１】
これは勿論限定的に理解されるべきではなく、経糸ストランドおよび緯糸ストランドの別の組み合わせも可能である。
【００３２】
さらに、エネルギ放出繊維ストランド、導電性のエレメントおよびコンタクト手段、および／または連結繊維ストランドのような、本明細書で説明される機能的な繊維ストランドが、加熱テキスタイル全体を固定していることも考えられる。
【００３３】
さらなる構成は、従属請求項に記載されている。
【００３４】
さらなる好適な実施形態では、加熱テキスタイルが、機能的な繊維ストランドの他に、経糸ストランドとしてかつ／または緯糸ストランドとして形成されている付加的な支持繊維ストランドを有していることが考えられる。このことは、互いに離間された導電性のエレメントの間に大きな自由平面が配置されていて、加熱テキスタイルの安定性が減じられている場合に特に好適である。この場合、さらなる支持繊維ストランドを緯糸ストランドとして設けると有利であることが示された。この支持繊維ストランドは、本明細書で説明される加熱テキスタイルを安定化させ、上記に挙げた材料から形成されていてよい。
【００３５】
さらに支持繊維ストランドは、本明細書で説明される加熱テキスタイルの柔軟性を、同時に形状を保持しながら形成するために用いられる。好適には、支持繊維ストランドは、その都度の使用例に応じて、例えば湾曲形成される構成部分のために、加熱テキスタイルの曲げおよびドレープ形成を可能にする。支持繊維ストランドとも呼ぶことができるこのような形式の支持エレメントを、繊維ストランドの代わりにまたは繊維ストランドに対して補足的に、その後の加工において材料との接続を良好にするために役立つ補助糸から形成することも考えられる。
【００３６】
さらなる好適な実施形態では、加熱テキスタイルは、ノンクリンプファブリック、織物、または編物として形成されている。編物またはノンクリンプファブリックとしての構成が製造において特に好適かつ簡単であることが示された。特に、加熱テキスタイルが編物として形成されていて、この場合、連結繊維ストランドが、別の繊維ストランドを互いに接続させる編み目として形成されている場合に、初めて格子構造を有する加熱テキスタイルを提供することができる。同時に、格子構造は、連結繊維ストランドを編むことにより特に堅固にかつ安定的に形成されている。さらに、連結繊維ストランドの編み目は、これに接続している繊維ストランドを少なくとも部分的に取り囲み、これにより個々の連結繊維ストランドと、これに接続する別の繊維ストランドとの間に殆ど隙間を有さない比較的コンパクトな結合が保証される。これにより初めて、例えばプラスチックによる加熱テキスタイルの可能なコーティング法の後でも、開放格子構造のさらなる保持が、ならびに連結繊維ストランドと、これに接続される別の繊維ストランドとの間のコーティング材料の削減が可能である。したがって、所定の破断個所、および個々の繊維ストランド間の余剰なプラスチックコーティング面が回避される。これにより、本明細書で初めて説明される加熱テキスタイルの品質の著しい向上が得られる。
【００３７】
さらなる好適な実施形態では、コンタクト手段と導電性の繊維ストランドとの間には少なくとも１つの絶縁エレメントが配置されており、コンタクト手段は連結繊維ストランドを介して少なくとも１つの絶縁エレメントに直接的にかつ／または間接的に接続されている、もしくはコンタクト手段は連結繊維ストランドを介してかつ少なくとも１つの絶縁エレメントを介して、絶縁エレメントの下方に配置された導電性の繊維ストランドに直接的にかつ／または間接的に接続されている。
【００３８】
絶縁エレメントは好適には、交点における短絡を回避するために、コンタクト手段と導電性のエレメントとの間を分離するために機能する。したがってさらに、連結繊維ストランドを、非導電性の材料から形成することが重要である。最も単純には、連結繊維ストランドと絶縁エレメントとは同じ材料から形成されていてよい。
【００３９】
少なくとも１つの絶縁エレメントは、非導電性に形成されている少なくとも１種の、好適には複数種の絶縁材料を有している。連結繊維ストランドおよび／または絶縁エレメントのための材料は、例えばＰＥＳ、その他のポリマ、例えばポリエチレンまたはポリプロピレン、天然繊維、例えば麻、亜麻、ケナフ、および／またはそれらの混合物が特に有利であることが示されている。
【００４０】
これらの電気絶縁性材料では、加熱テキスタイルにおける絶縁エレメントの加工を特に簡単に実施することができる。少なくとも１つの絶縁エレメントをちょうどコンタクト手段と導電性の繊維ストランドとの間に挿入し配置することにより、コンタクト手段と導電性の繊維ストランドとは互いに効果的に分離される。簡単な固定のためには、コンタクト手段は、連結繊維ストランドによって、少なくとも１つの絶縁エレメントに直接固定される。さらに、少なくとも１つの絶縁エレメントを通してコンタクト手段の編み目形成を行い、その下に位置する導電性の繊維ストランドも編まれることも考えられる。これによりさらに良好な固定と安定性とが形成される。固定は、好適には経編み、緯編み、またはノンクリンプ加工により行うことができる。このために、絶縁エレメントは好適には平面状に、例えば不織材料として、またはプラスチックフィルムとしても形成されている。
【００４１】
最も単純には、少なくとも１つの絶縁エレメントとのコンタクト手段の固定は、製造中に、経編みプロセス、緯編みプロセス、またはノンクリンプ加工プロセスにおける編み目形成を介して行われる。
【００４２】
少なくとも１つの絶縁エレメントは、１つの実施例では、加熱テキスタイルの縦方向で一貫して形成されていてよい。
【００４３】
しかしながらこれは限定的に理解されるべきではなく、したがって、少なくとも１つの絶縁エレメントを、導電性の繊維ストランドとコンタクト手段との交点にのみかつ／または交点において部分的に配置することも考えられる。絶縁エレメントがその機能を果たし、コンタクト手段と導電性の繊維ストランドとの間の望ましくない短絡またはコンタクトが回避されることが常に保証されていることが重要である。
【００４４】
好適には、本明細書で説明される加熱テキスタイルのプラス極およびマイナス極を形成するコンタクト手段の両グループが互いに隣接して配置されていると特に好適であることが示されている。互いに隣接して配置されている、とは、互いの間隔がセンチメートル範囲であり、例えば０．２〜１０ｃｍの間隔であると理解されてよい。このような隣接した配置により初めて、フレキシブルな加熱テキスタイルを、加熱機能を破壊することなく、その面積サイズにおいて個別に裁断することが可能となる。従来技術により、公知の加熱テキスタイルにおいて、プラス極とマイナス極とがそれぞれ、互いに大きく離間して、外側に位置する縁部に配置されていることが公知である。これにより、加熱テキスタイルの仕立てが大幅に制限され、個別の加熱テキスタイルサイズを製造するためには高い生産コストを要する。この問題は、プラス極とマイナス極とを初めて互いに隣接して配置すると同時に互いに分離して配置することにより、本明細書で説明される加熱テキスタイルにより初めて解決される。加熱テキスタイルの、プラス極およびマイナス極を越えて延在する側方の面は、自由に仕立てられてよい。例えば、プラス極およびマイナス極が、加熱テキスタイルの左側の縁部領域に配置されていることが考えられる。加熱テキスタイルの残りの面は、エネルギ放出繊維ストランドと導電性の繊維ストランドとによってのみ、オプションとしては支持繊維ストランドによっても形成されている。したがって、上記３種の繊維ストランドは全て、実際的な加熱機能を失うことなく容易に分離することができるので、維持されている残りの面は自由に仕立て可能である。
【００４５】
さらに、プラス極およびマイナス極を中央の真ん中に配置することも考えられ、これにより、加熱テキスタイルの、プラス極およびマイナス極を越えて左側および右側に延在する側方の面を相応に仕立てることができる。
【００４６】
代替的に、加熱テキスタイルの両縁部領域に、コンタクト手段のそれぞれ１つのグループを設けることも考えられる。これにより、グループ間の簡単な分離を行うことができ、両加熱テキスタイルは完全に機能する。
【００４７】
さらなる好適な実施形態では、加熱テキスタイルは、繊維なしに形成されている少なくとも１つの第１の開口部を有している。この少なくとも第１の開口部は、絶縁エレメントが設けられていない場合には、好適には、プラス極とマイナス極との間に配置されている。好適には、開口部は、上述した絶縁エレメントの代替とみなされてよい。開口部は短絡の形成を阻止する。特に好適には、開口部は、プラス極とマイナス極との間の導電性の繊維ストランドを中断している。製造方法において、導電性の繊維ストランドが一貫して加熱テキスタイルに設けられているので、このことが必要である。さもないとすなわち繊維ストランドは、プラス極とマイナス極とに同時に接触することになる。短絡が生じることになる。これを回避するために、少なくとも１つの第１の開口部が設けられている。この開口部は、製造方法中に特に良好かつ迅速に設けることができる。
【００４８】
最も単純には、開口部の製作は打抜きにより行われる。したがって、加熱テキスタイルで使用される全ての繊維ストランドは、経糸ストランドおよび緯糸ストランドとして設けられてよく、これにより製作は加速されると同時にコストが減じられる。
【００４９】
さらに、コンタクト手段を導電性の繊維ストランドにコンタクトさせるために、加熱テキスタイルが付加的な第２の開口部を有していることが考えられる。この実施例では、導電性の繊維ストランドとコンタクト手段との間に絶縁エレメントが設けられている。絶縁エレメント自体が、この第２の開口部を有しているので、この開口部の制御された所定の位置で、コンタクト手段が、導電性の繊維ストランドと直接的なコンタクトを形成する。持続的な接続は、導電性の繊維ストランドとコンタクト手段との連結繊維ストランドによる密な編み目の形成により保証される。
【００５０】
別の好適な実施形態では、経糸ストランドおよび緯糸ストランドは互いに３０°〜１５０°の角度を有している。これにより、好適には経糸ストランドおよび緯糸ストランドも互いに間隔を有しているので、相応の格子構造が形成されている。
【００５１】
緯糸ストランドが互いに０．０１ｍｍ〜５ｃｍの間隔を置いて配置されていると特に好適であることが示された。経糸ストランドは、好適にはＥ１〜Ｅ５０を目標とする精度で提供されてよい。これにより、開かれた貫通孔／貫通開口を備えた格子構造が生じ、この格子構造は、緯糸ストランドに対する経糸ストランドの離間により、もしくは経糸ストランドの相互の離間および緯糸ストランドの相互の離間により形成される。この格子構造は、加熱テキスタイルが後から、コーティング材料で、例えば水性のプラスチック溶剤でコーティングされるべき場合に、特に格子構造により、プラスチック溶剤が相応に液滴化され得るので、かつコーティング硬化後に格子構造も維持されるので、特に有利である。格子構造は、力を導出するために、かつ可能な材料にフレキシブルに埋め込むために有利である。格子構造は、本明細書で説明される加熱テキスタイルを特に良好に、かつ堅固に別の材料内に埋め込むことができることを保証する。
【００５２】
さらなる好適な実施形態では、エネルギ放出繊維ストランドおよび／または導電性の繊維ストランドおよび／または支持繊維ストランドおよび／またはコンタクト手段は、絶縁性ではない導電性の材料、例えば金属または金属複合体、合金および合金複合体、有機材料、例えば炭素含有材料、導電性ポリマ、金属化された繊維ストランド、または無機材料、例えばガラス繊維、および／またはこれらの混合物から形成されている。エネルギ放出繊維ストランドでは、効果的な熱エネルギを発生させるために、エネルギ放出繊維ストランドが高い電気抵抗を有していると好適であることが示された。電流を供給する、すなわち導電性の繊維ストランドでは、特に銅、特殊鋼、銅合金、金、亜鉛、または銀被覆された銅のような材料が好適であることが示された。さらに、炭素含有材料、導電性ポリマとしてのＰＴＣ糸、および／または金属化されたテキスタイル繊維が考えられる。ここに挙げた材料も、面状の加熱テキスタイルとして好適には編まれて使用され得る。連結繊維ストランドは導電性には形成されていないことが常に考慮されることが重要である。
【００５３】
さらに、本明細書で説明される加熱テキスタイルは、高オームの繊維および／または電源電圧により安全な低電圧で作動することを特徴とする。これは特に、過熱保護および電力消費のためにも極めて有利である。
【００５４】
さらなる好適な実施形態では、加熱テキスタイルは、２次元的にかつ／または３次元的に形成されている。これにより、加熱テキスタイルの使用領域で高い柔軟性が形成されるので、特に好適である。
【００５５】
加熱テキスタイルが、殆ど材料塗布が行われていない薄い構成部品に挿入されるべき場合には、平面状の２次元的な構成が有利である。格子エレメントとしての加熱テキスタイルの構成により、材料塗布が薄い場合でも、高い安定性と組込み安全性とが保証され得る。
【００５６】
３次元的な加熱テキスタイルとしての構成は、これにより湾曲表面および構造が再現され、例えばシートクッションまたは敷物（マットレス等）での使用は付加的な利用分野を形成するので特に好適である。３次元的とは有利には、少なくとも１つのカバー面と少なくとも１つの底面とを備えた多層の加熱テキスタイルであると理解されてよい。両面は、同じかつ／または材料が異なる経糸ストランドおよび緯糸ストランドから、例えば緯編みファブリック、ノンクリンプファブリック、または経編みファブリックとして形成されている。
【００５７】
さらに両面は、スペーサエレメントを介して互いに堅固に接続され、同時に互いに離間されている。使用可能なスペーサエレメントは、好適にはループパイルであってよく、これは例えば、経糸ストランドと緯糸ストランドとの各交点で、各面の一方に配置されている。ループパイルは両面を互いに接続する。その他に、ループ体、交絡体、ニット体、ノンクリンプファブリック等が考えられる。
【００５８】
加熱テキスタイルとして形成されたこのような格子エレメントで、本明細書で説明される加熱テキスタイルが、カバー面および／または底面に組み込まれていると、加熱テキスタイルの３次元的構成では特に好適であることが示された。したがって、本明細書で説明される加熱テキスタイルは、３次元構成のカバー面および／または底面を、直接形成している。このような組込みは、製造中に既に行われ、特に簡単かつ安価に実施することができる。したがって、上述した加熱テキスタイルは、多層加熱テキスタイルのカバー面および／または底面を形成することができる。例えばエンドレススペーサ糸としての、スペーサエレメントの好適な構成により、複数のスペーサエレメントが形成されている。スペーサエレメントはその構成により、例えばばね機能を形成することができ、したがって３次元的な加熱テキスタイルに付加的な柔軟性および減衰機能を与えることができる。
【００５９】
さらに相応の材料補強または単純に、底面とカバー面との間のスペーサも考えられる。テキスタイルヒータを３次元的な加熱テキスタイルに組み込むためには、個々の繊維ストランドを、上述したように、カバー面および／または底面に加工することが重要である。この場合、経編み法以外にも、ノンクリンプ加工法または緯編み法が特に好適であることが示されている。
【００６０】
特に好適には、３次元的な加熱テキスタイルは、変化されていない初期形状において、すなわち何ら外的力の負荷をかけられていない状態で、全体で０．５〜７００ｍｍの材料厚さを有している。１〜５０ｍｍの範囲の材料厚さが特に好適であることが示されている。特に好適には、材料厚さ、すなわち底面とカバー面との間の互いの間隔は８ｍｍである。このような特別な材料厚さにより初めて、加熱テキスタイルの十分な柔軟性が得られると同時に、経編み結合、ノンクリンプ結合、もしくは緯編み結合の安定性が維持される。さらに、交絡点、すなわち底面とカバー面との接続部が互いに合同に配置されていると有利である。これにより、特にスペーサエレメントが三日月形に延在している場合に、力を負荷した後、目標形状に、すなわち力が負荷されていない初期位置へと戻ることを可能とする高い戻し力が生じる。
【００６１】
三日月形の延在以外に、底面とカバー面との間のスペーサエレメントの延在のジグザグ形状または鋸歯形状が設けられることも考えられる。さらに、六角形の中断部も形成されている。中断部の六角形状の配置および六角形状の構成の組み合わせにより、最大の耐荷重性と押込み強度、ならびに上方のカバー面の面積全体にわたる剪断安定性が提供される。
【００６２】
特に好適には、１〜３ｃｍ２の面積範囲に、互いに六角形状に配置された、六角形の６個の中断部が設けられており、中断部の寸法は、幅が１〜４ｍｍの範囲で、長さは１〜１０ｍｍの範囲で形成されている。これは勿論、限定的に理解されるべきではなく、特にカバーの基礎では、より大きな中断部の寸法を設けることも考えられ、したがって中断部は、２５〜５０ｃｍ２の面積範囲に、幅５〜５０ｍｍの範囲および長さ１０〜８０ｍｍの範囲にある寸法を有することができる。
【００６３】
勿論、中断部は、幅と長さとが同じ延在を有していてもよい。この場合も、上記の寸法は当てはまる。六角形状の構成は勿論、限定的に理解されるべきではないので、中断部が多角形であってもよく、例えば円形、方形、楕円形、菱形、正方形、三角形、またはその他の多角形の形状で形成されていてもよい。
【００６４】
加熱テキスタイルの代替的な有利な構成では、連結繊維ストランドは部分的にエネルギ放出繊維ストランドに置き換えられ、この場合、もともとのエネルギ放出繊維ストランドは、支持繊維ストランドに置き換えられる。同時に、エネルギ放出繊維ストランドは、編み目を形成し、これにより、緯糸ストランドと経糸ストランドとがその交点で互いに密に結合されるように、緯糸ストランドが経糸ストランドに編まれるもしくは周囲に巻き付いて編み目を形成する。
【００６５】
エネルギ放出繊維ストランドの編み目形成により、エネルギ放出繊維ストランドと導電性の繊維ストランドとの間に、緯糸ストランドと経糸ストランドとから成るノンクリンプファブリックの場合よりも、より多くのコンタクト点が形成される。これにより、エネルギ放出繊維ストランドと導電性の繊維ストランドとの間の電気的な接点抵抗が減じられ、このことは全体として、加熱テキスタイルの効率を向上させる。
【００６６】
さらに本発明は、上述したような加熱テキスタイルの他に、このような加熱テキスタイルを製造する方法に関する。この方法は少なくとも、
ａ）経糸ストランドを供給するための少なくとも１つの経糸ストランド供給部を設けるステップ、
ｂ）互いに離間されて配置された複数の緯糸ストランドを供給するための少なくとも１つの緯糸ストランド供給部を設けるステップ、
ｃ）編み目状の結合を形成しながら、少なくとも１つの連結繊維ストランドを同時に経編みする、または緯編みする、またはノンクリンプ加工することにより、経糸ストランドと緯糸ストランドとを互いに連結するステップ、
を有している。
【００６７】
本明細書で説明される方法は、格子エレメントの形態の技術的な加熱テキスタイルの製造を初めて記載しており、この場合、上述したように、緯糸ストランドと経糸ストランドとが互いに離間して、もしくは緯糸ストランドと経糸ストランドとが互いに離間して配置されていて、これにより貫通開口を有する格子構造が形成される。上記説明したように加熱テキスタイルとも呼ぶことができるこのような技術的な加熱テキスタイル格子は、経糸ストランドを緯糸ストランドに、または逆に緯糸ストランドを経糸ストランドに経編みする、緯編みする、またはノンクリンプ加工することにより形成され、この場合、これらストランドをその交点で互いに、少なくとも１つの連結繊維ストランドによって取り囲んで編み目を形成する、または編み込む。
【００６８】
特に安定的な経編み結合は、少なくとも１つの連結繊維ストランドを、好適には束ねられて使用される／加工される複数の連結繊維ストランドを設けることにより形成される。好適には、連結繊維束は、経糸列ごとにそれぞれ１つのアイニードルを介してガイドされる。経糸ストランドと緯糸ストランドとの交点は、これにより互いに巻き付いて編み目を形成し、したがって互いに固定される。特に好適には、このような編み目の形成は、改善された糸の張力により制御され、これにより、加熱テキスタイルをその面でまずは張設するために、緯糸ストランドと経糸ストランドとは互いに接触して配置される。
【００６９】
特別な場合、加熱テキスタイルの製造は、緯糸ストランドが支持繊維ストランドとして、かつ／または導電性の繊維ストランドとして形成され得るように行われる。経糸ストランドはこの場合、エネルギ放出繊維ストランドとしてならびにコンタクト手段として形成されていてよい。
【００７０】
さらに、本明細書で説明される方法は、ステップｂ）とｃ）との間に実施される別の方法ステップを含んでいることが考えられる。さらなる好適な実施形態で記載されるようにこの別の方法ステップでは、経糸ストランドと緯糸ストランドとの間に少なくとも１つの絶縁エレメントを供給する。このステップは、少なくとも１つの絶縁エレメントの供給が、製造プロセス中に、すなわち後続の経編みと同時に実施されるので特に好適である。少なくとも１つの絶縁エレメントはこのために、好適には平面状に形成されていて、例えばフィード装置を介して相応に供給される。したがって、少なくとも１つの絶縁エレメントは、経糸ストランドの下方かつ緯糸ストランドの上方で加工プロセスに供給される。
【００７１】
少なくとも１つの絶縁エレメントの供給と共に、次のステップでは、編み目形成が行われる。好適には複数の繊維ストランドを備えた連結繊維束として形成されている少なくとも１つの連結繊維ストランドが、下方から上方へとガイドされるニードルによって把持され、相応に編まれる。したがって、経糸ストランドおよび緯糸ストランドと、これらの間に位置する少なくとも１つの絶縁エレメントとの編み目形成が持続的かつ確実に実施されることが保証され得る。
【００７２】
特に好適には、少なくとも１つの連結繊維ストランドを把持するために、アイニードルが下方から上方へと加工平面を貫通してガイドされる。この例では、経糸ストランド供給部も、供給される少なくとも１つの絶縁エレメントの上方に配置されていて、緯糸ストランド供給部は供給される少なくとも１つの絶縁エレメントの下方に配置されている。
【００７３】
代替的な有利な方法では、連結繊維ストランドは部分的にエネルギ放出繊維ストランドに置き換えられ、この場合、もともとのエネルギ放出繊維ストランドは、支持繊維ストランドに置き換えられる。この場合、経糸ストランドと緯糸ストランドとは交点で互いに編まれるもしくは周囲に巻き付いて編み目を形成し、これにより、経糸ストランドと緯糸ストランドとがその交点で互いに密に結合される。エネルギ放出繊維ストランドは、それぞれ１つのアイニードルを介してガイドされ、これにより経糸ストランドと緯糸ストランドとの編み目形成は、予め規定可能な糸張力により制御されて行われる。
【００７４】
さらに、この方法は、経編みされた、またはノンクリンプ加工された、または緯編みされた加熱テキスタイルを、製造方法のオプションとしてのステップで、平坦にかつ／または傾けて引き出すことを特徴とする。後からさらに別の処理ステップ、例えばコーティングを行うことができる加熱テキスタイルの物品引出しは、編み目強度にとって重要である。したがって、製造プロセス直後に傾けて行われる物品引出しは、この製造プロセスが経編みプロセスとして行われる場合には特に、比較的平坦な物品引出しの場合よりも著しく強固な編み目形成を提供する。
【００７５】
それ以外に、例えばコーティングまたは仕立てのようなさらなる加工ステップも続くことができる。
【００７６】
さらに、本発明は、上述したようなフレキシブルな加熱テキスタイルを製造するためのシステムおよび／または同じく上述したような製造方法を実施するためのシステムの権利も請求している。このために、システムは少なくとも以下の構成部分を有している：
ａ）加工平面の第２の側の上方でまたは第２の側で、経糸ストランドを供給するための経糸ストランド供給部、
ｂ）加工平面の第１の側の下方にまたは第１の側に配置されている、緯糸ストランドを配置するための緯糸ストランド提供部と、少なくとも１つのスライダエレメントと、少なくとも１つの引下げエレメント、
ｃ）少なくとも１つの連結繊維ストランドを、好適には複数の連結繊維束を、互いに結合すべき繊維ストランドの周囲の編み目の形態で、経編みするための、またはノンクリンプ加工するための、または緯編みするための少なくとも１つのニードル。
【００７７】
本明細書で初めて説明されるシステムは、特に技術的なテキスタイル、特に本明細書で説明される機能的かつ技術的な加熱テキスタイルを製造するために開発されている。今や、技術的なテキスタイルを、緯編みプロセス、または経編みプロセス、またはノンクリンプ加工プロセスによって迅速かつ高品質で、時間を節約しながら製作することができる。本明細書に記載される例えばガラス繊維ストランド、導電性の繊維ストランド等のような技術的な繊維ストランドの加工は、これまで公知のテキスタイルシステムでは実施できなかった。公知のテキスタイルシステムはとりわけ、例えば木綿のような従来の繊維は、例えばＰＴＣ繊維のような完全に異なる特性を有しているので、とりわけ必要な繊維張力を維持することができなかった。
【００７８】
さらなる好適な実施形態では、このシステムは、緯糸ストランドと経糸ストランドとの間に少なくとも１つの絶縁エレメントを供給するための少なくとも１つの供給装置を有しており、経糸ストランド供給部の少なくとも１つの自由端部に、製造プロセス中に絶縁エレメントを保持するための少なくとも１つの突出部が配置されている。
【００７９】
このシステムは、上述した絶縁エレメントを使用する場合のシステムの特別な構成である。本明細書で初めて説明される、加熱テキスタイルを製造するためのシステムの構造により初めて、加工平面内でのコンパクトなプロセスで、確実かつ迅速な製品製造を行うことができる。特にこの場合、経糸ストランド供給部の少なくとも１つの端部に、好適には突起の形態の少なくとも１つの突出部が、少なくとも１つの絶縁エレメントを保持するために設けられていると好適である。すなわち連結繊維ストランド、緯糸ストランド、および経糸ストランドが、少なくとも１つの絶縁エレメントを通して編まれる間に、この突出部は、少なくとも１つの絶縁エレメントを、実質的に平坦に製造プロセス中に保持する。
【００８０】
これにより、緯糸ストランドと絶縁エレメントとの間に１つの共通のコンタクト面が形成される。加工平面で、したがって製造過程中でも、特に経編みプロセス中に、少なくとも１つの絶縁エレメントを保持することにより、この絶縁エレメント上方に配置される経糸ストランド、およびこの絶縁エレメント下方に配置される緯糸ストランドを、特に確実に、大きな力をかけることなく互いに編むことができる。したがって、絶縁エレメントの望ましくない波打ちの形成は阻止される。
【００８１】
さらなる好適なシステムの構成では、同上記ｃ）の項目と同様に、少なくとも１つのエネルギ放出繊維ストランドを、好適には複数のエネルギ放出繊維束を、互いに結合すべき繊維ストランドの周囲の編み目の形態で、経編みするための、またはノンクリンプ加工するための、または緯編みするための少なくとも１つのニードルを有している。
【００８２】
これは、本明細書で説明される機械もしくは本明細書で説明されるシステムによって初めて可能である。したがって要するに、相応の加熱テキスタイルを製造するための加工時間が著しく減じられ、個別化可能な仕立てを可能とする、特に効率的なシステムを提供することができる。本明細書で説明されるシステムにより初めて、平面において、および３次元的な空間においても互いに上下に、任意のサイズ比を、コンパクトな製造形式で、特に効率的に製造することができ実施することができる。
【００８３】
最後に、本発明は、内装トリム、車両シートを加熱するために自動車室内での、プランターを直接温度管理するために温室での、これにより成長した植物を温度管理するために屋外での、例えばマットレス構成部分、スポーツマット構成部分、ヨガマット構成部分、またはリラクゼーションマット構成部分の形態の、シートクッション、敷物、またはマットとしての、本明細書で説明される加熱テキスタイルの使用にも関する。さらに本発明は、屋根および／または壁のような建物部分の加熱のために建築分野での、かつ／または繊維補強エレメントとしての、上述した加熱テキスタイルの使用にも関する。この場合、フレキシブルな加熱テキスタイルは、除氷のために働く、または型または構成部分の温度調節のためにも使用される加熱マットの機能を有することができる。特に好適には、組み込まれた加熱テキスタイルを備えた３次元的な格子エレメントを、コンクリート構成部分における補強エレメントとして付加的に設けることができる。これは、例えば橋の除氷の際に極めて有利である。
【００８４】
可撓的とはこの場合、加熱テキスタイルが、最初の平坦な水平方向の平面から機能性または品質を損なうことなく、変位することができることを意味する。特にこの場合、水平から５°を超える変位であると理解されてよい。
【００８５】
利点と有効性について、以下に図面につき説明する。
【図面の簡単な説明】
【００８６】
【図１】本発明による加熱テキスタイルの第１の実施形態を示す概略的な平面図である。
【図２】本発明による加熱テキスタイルの別の実施形態を示す概略的な平面図である。
【図３】本発明による加熱テキスタイルの別の実施形態を示す概略的な平面図である。
【図４】図１〜図３の加熱テキスタイルを示す概略的な断面図である。
【図５】組み込まれた本発明による加熱テキスタイルを含む３次元的な格子エレメント示す概略的な図である。
【図６】加熱テキスタイルを製造するためのシステムを示す概略的な断面図である。
【図７】加熱テキスタイルを製造するためのシステムを示す別の概略的な断面図である。
【図８】３次元的な加熱テキスタイルを製造するためのシステムを示す別の図である。
【図９】加熱テキスタイルを製造するための別のシステムを示す別の断面図である。
【図１０】組み込まれた加熱テキスタイルを含む別の３次元的な格子エレメントを形成するためのシステム示す断面図である。
【００８７】
図１には、加熱テキスタイル１の第１の実施形態の概略的な平面図が示されており、この場合、Ｌは縦方向、すなわち搬送方向に相当し、Ａは作業幅に相当する。補足的に、図１〜図３に示した全ての図は、縦方向の最小繰り返しユニットのみを示していることに注意されたい。好適には、複数のこのユニットが加熱テキスタイル１の縦方向Ｌに沿って設けられている。縦方向Ｌでは、経糸ストランドが設けられており、作業幅Ａの方向では緯糸ストランドが設けられている。
【００８８】
加熱テキスタイル１は、縦方向Ｌに延在する０°繊維ストランドと、作業幅方向Ａに延在する９０°繊維ストランドとから形成されている。
【００８９】
緯糸ストランドは、図示したように、最も単純な場合、経糸ストランドに対して角度αを成して延在している。緯糸ストランドは、加熱テキスタイル１を支持するために働き、かつ／または相応の導電性の繊維ストランド６ａ，６ｂを介して電気エネルギを供給するために働く。導電性の繊維ストランド６ａはこの例ではマイナス極を形成している。マイナス極は、１つ以上の導電性の繊維ストランド６ａまたは繊維ストランド束から形成される。これらは互いに離間して形成されている。導電性の繊維ストランド６ｂはプラス極を形成している。プラス極も、互いに離間して配置されている１つ以上の繊維ストランドまたは繊維ストランド束から形成されていてよい。
【００９０】
さらに、２つのグループのコンタクト手段１０ａ，１０ｂが設けられている。
【００９１】
経糸ストランドと緯糸ストランドとを互いに固定するために、連結繊維ストランド８が設けられている。固定は、図示したように好適には、編み目形成として、フリンジ、トリコット、プレーンコード、サテン、ビロード、アトラス、および開き目のグループから編み目の形態について選択され、形成されてよい。しかしながらこれは限定的に理解されるものではなく、固定は、巻き付け、ループ等を介して形成されてもよい。
【００９２】
さらに、少なくとも１つの絶縁エレメント１２が配置されている。絶縁エレメントは、導電性の繊維ストランド６ａ，６ｂとコンタクト手段１０ｂとの間に配置されていて、これらを互いに分離している。コンタクト手段１０ａ，１０ｂは、好適には、コンタクト繊維ストランドとして形成されている。コンタクト手段１０ｂも、連結繊維ストランド８を介して、絶縁エレメント１２に接続されていて、例えば編み目形成されている、または経編みされている。補足的に、絶縁エレメント１２の下側に配置された、導電性の繊維ストランド６ａ，６ｂは、編み目により把持されていてよく、これにより、絶縁エレメント１２は堅固に、滑脱しないように、互いに分離すべき繊維ストランド１０ａ，１０ｂと６ａ，６ｂとの間に配置されている。したがって短絡の発生は効果的に阻止されている。
【００９３】
プラス極とマイナス極との間の短絡を回避するために、繊維ストランドがない第１の開口部１４が、導電性の繊維ストランド６ｂの高さに配置されている。同様にこのような開口部１４は、コンタクト繊維ストランド１０ａ，１０ｂの両グループの間に位置している。最も単純には、開口部１４は打抜き部として形成されている。付加的に加熱テキスタイル１の実施形態は、さらに別の開口部１６を有している。この開口部は、コンタクト繊維ストランドグループ１０ｂの下側に、導電性の繊維ストランド６ｂの高さで絶縁エレメント１２に配置されている。この第２の開口部１６も、打ち抜かれた穴として形成されている。この開口部は、導電性の繊維ストランド６ｂとのコンタクト手段１０ｂのコンタクトのために機能する。しかしながら、このコンタクトは、開口部１６の大きさおよび寸法のみで行われる。導電性の繊維ストランド６ａは引き続き絶縁されたままである。
【００９４】
最も単純には、コンタクト手段１０ａ，１０ｂは、リッツ線および／または複数の繊維ストランドをグループ化するテープとして形成されていてもよい。電源への接続は、市販のプラグを取り付けるために十分な数センチメートルの露出後に行われる。とりわけ、スプライシング、ろう接、または接着による給電ケーブルとのコンタクトも可能である。
【００９５】
さらに、加熱テキスタイル１は、経糸ストランドとして、互いに離間されて設けられている、エネルギ放出繊維ストランド２を有していてよい。
【００９６】
図２には、加熱テキスタイル１の別の実施例が示されている。これまでのものと同じ符号は、同じ構成部分に相当し、ここでは再度説明しない。
【００９７】
図１とは異なり、図２の加熱テキスタイル１は、両コンタクト手段グループ１０ａ，１０ｂの下側で面状に一貫して延在する拡大された絶縁エレメント１２を示している。この実施例では、図１の開口部１６に加えて、さらに別の開口部１６が形成されている。この開口部は、絶縁エレメント１２において、導電性の繊維ストランド６ａの高さでコンタクト手段１０ａの下方に形成されている。両開口部１６のこの配置も、望ましくない短絡を阻止する。
【００９８】
図１および図２では、コンタクト手段１０ａ，１０ｂが互いに隣接して配置されている。これには、コンタクト手段１０ａ，１０ｂがその位置で固定されているという利点がある。経糸ストランドと、平面図で見てコンタクト手段１０ｂの右側方で任意にさらに延在する緯糸ストランドとから成る加熱テキスタイルは、その作業幅Ａで完全に個別に製造され、仕立てることができる。したがって、コンタクト手段１０ａ，１０ｂの隣接している配置により、加熱テキスタイルジオメトリの、従来技術において可能であるよりも著しく高度な柔軟性が提供される。
【００９９】
図３には、加熱テキスタイル１の第３の実施例が示されている。この場合も、これまでのものと同じ構成部分は、同じ符号に相当し、ここでは再度説明しない。
【０１００】
この加熱テキスタイル１も、経糸ストランドと緯糸ストランドとを有している。この実施例では、コンタクト手段１０ａ，１０ｂは、互いに大きく間隔を置いて、好適には加熱テキスタイル１の各縁部領域上にかつ／または各縁部領域内に、互いに対向して配置されている。この構成は絶縁エレメントなしで形成されている。短絡を阻止するために、この加熱テキスタイル１は、繊維ストランドのない２つの開口部１４を有している。両開口部１４はそれぞれ、導電性の繊維ストランド６ａ，６ｂを中断している。
【０１０１】
図４には、図１の側面図（上）と、図２の側面図（中）と、図３の側面図（下）とが示されている。この図から、絶縁エレメント１２は、異なるように配置されているか、全く設けられていないことがわかる。さらに、コンタクト手段１０ａ，１０ｂは、互いに様々な間隔を置いて配置されている。さらにこの図には、少なくとも１つの連結繊維ストランド８の、経編みのかつ／または緯編みのかつ／またはノンクリンプの編み目が示されている。経糸ストランドおよび緯糸ストランドの編み目はその交点で交差しており、したがって固定されていることが明らかである。絶縁エレメント１２が設けられている場合、編み目は絶縁エレメント１２を通って延在しており、したがって絶縁エレメント１２は、経糸ストランド２と緯糸ストランド４との間に加工されている。
【０１０２】
特に、経糸ストランド２および緯糸ストランド４のみによって、すなわち絶縁エレメント１２なしで、交点の編み目が形成される場合、各交点の周りにおける密な編み目ガイドが明らかである。少なくとも１つの連結繊維ストランド８の編み目のこのような密な配置により、繊維ストランドと編み目との間のほぼ全ての隙間は回避される。これは、このように製作された技術的なテキスタイル格子エレメントが、腐食防止として後からプラスチックで被覆される場合には特に、効果的であることが示されている。この被覆は、密な編み目形成により特に効果的に行われる。隙間に余剰な被覆材料が集積することは阻止され、これにより技術的な加熱テキスタイルの加工可能性および長期の耐久性が著しく高められる。望ましくない被覆材料の応力および破損も回避される。
【０１０３】
図５には、３次元的なテキスタイル２０が示されていて、このテキスタイルは、スペーサ繊維ストランド４０を含むカバー面４４としてかつ／または底面４６として組み込まれた、本明細書に記載した少なくとも１つの加熱テキスタイル１を有している。これまでのものと同じ符号は、同じ構成部分に相当し、再度説明しない。これによりまず、加熱機能を有した３次元的な技術的なテキスタイル２０が形成されている。このテキスタイルは、道路建設において橋の除氷のために、テキスタイル保護を含む加熱エレメント、シートクッション、敷物またはマット、例えば、マットレス／スポーツマット、ヨガマットもしくはリラクゼーションマットのために、プランターまたは地面の植物の直接温度制御のために、または地上工事または地下工事における補強要素として、使用することができる。スペーサ繊維ストランド４０は、離間エレメントとして理解され、例えば上述したように極繊維として形成されてよい。
【０１０４】
次に図６には、加熱テキスタイル１を製造するために必要なシステムＳの概略的な側面図が示されている。システムＳは特に、緯糸ストランドを設けるための緯糸ストランド供給部（図示せず）を有している。緯糸ストランドとしてはこの場合、導電性の繊維ストランド６ａ，６ｂまたは支持繊維ストランド４であると理解されてよい。
【０１０５】
緯糸ストランドの上方には、少なくとも１つの経糸ストランド供給部２２が配置されている。経糸ストランド供給部は、加工平面Ｂに経糸ストランドを供給する。この実施例では、コンタクト手段１０ａ，１０ｂならびにエネルギ放出繊維ストランド２が、経糸ストランド供給部を介して加工平面に供給される。
【０１０６】
さらに、加工平面Ｂの上方には、連結繊維ストランド８を提供する複数のアイニードル２４が配置されている。
【０１０７】
編み目形成もしくは経編みまたはノンクリンプ加工または緯編みが行われる加工平面Ｂの下方には、ニードル２６、引下げエレメント２８、ならびにスライダエレメント３０が配置されている。ニードル２６はまず、下方から上方に向かって加工平面Ｂを貫通してガイドされ、これによりニードル２６は加工平面Ｂの上側で、供給された連結繊維ストランド８を把持することができる。次いでニードル２６は再び加工平面Ｂを貫通して下方へとガイドされ、ここで今度は、連結繊維ストランド８はスライダエレメント３０を介して編まれる。
【０１０８】
オプションとして、この実施例ではさらに、少なくとも１つの絶縁エレメント１２が導入される。供給は、ちょうど経糸ストランド層の下方かつ緯糸ストランド層の上方で行われる。したがって、絶縁エレメント１２は、緯糸ストランドと経糸ストランドとの間に配置されている。最も単純には、少なくとも１つの絶縁エレメント１２がフィード装置３２を介して加工プロセスに供給される。フィード装置はこのために例えば、フィード張力を調節可能な複数の変向ローラを有していてよい。したがって、絶縁エレメント１２が適切な速度で加工プロセスに供給されることが保証される。したがって、絶縁エレメント１２の張力または波打ちの形成は阻止される。
【０１０９】
加工プロセスまたは製造プロセスの最後に、形成された加熱テキスタイルが引き抜かれる。これは、図６に示したように、平坦に、例えば、この実施例では水平の加工平面Ｂに対して５〜３０°の角度で行うことができる。
【０１１０】
図７には、図６と同様の構造が再度示されている。この場合も、同じ符号は同じ構成部分に相当する。しかしながら図７では、加熱テキスタイル１の引出しが異なっている。引出しは、著しく大きく傾斜して行われ、例えば、水平の加工平面Ｂに対して３５〜７５°の範囲で行われる。これにより、特に経編みプロセスが行われる場合には、連結繊維ストランド８により形成される編み目は、特に堅固に、接続すべき繊維ストランドの周りに引きつけられる。
【０１１１】
図８にはさらに、システムＳの概略的な側面図が示されている。この場合も、同じ符号は、上述したものと同じ構成部分に該当する。図１との相違点は、この場合、３次元的なテキスタイル２０が製作されることにある。したがって緯糸ストランドの複数の層３４が設けられ、これらの層は次いで、上述したように編み目形成され、連結繊維ストランド８によって経編みまたは緯編みまたはノンクリンプ加工される。３次元的なテキスタイル２０の強度、すなわち厚さは任意に選択可能である。
【０１１２】
図９には、本明細書で説明する加熱テキスタイル１の別の実施形態を製造することができるシステムＳの別の概略的な図が示されている。既に説明した構成部分に加えて、この実施例では、緯糸ストランドの下方にファイバーチップ３６が供給される。ファイバーチップは、ファイバーチップ保持エレメント３８によって位置決めされる。最も単純には、ファイバーチップ保持エレメント３８は、ニードルホルダとして形成されていてよく、ファイバーチップ３６を制御し、例えば平坦に加工平面Ｂに供給することができる。ファイバーチップとしては、天然ファイバーチップと、車両製造、風力発電、航空機製造および造船等で使用される繊維強化プラスチックのような合成ファイバーチップが考慮される。
【０１１３】
最後に、図１０には、加熱テキスタイル１の別の代替的な実施形態を形成することができるシステムＳの別の概略的な図が示されている。この場合、加工平面Ｂは９０°傾けられているので、実際の経編みプロセスまたは緯編みプロセスまたはノンクリンプ加工プロセスは鉛直方向で行われる。この実施例は、加工が水平の向きで行われる上述した例とは異なる。
【０１１４】
９０°の緯糸導入を行う二重バー式編み機のここに図示した横断面では、以下の独自性を持った加熱テキスタイル１が製作される。経糸ストランド供給部２２は、この場合、ガイドバーとして形成されていてよく、かつ経糸ストランド供給を行うように形成されてよい（図６〜図９に類似）。経糸ストランド供給部により、エネルギ放出繊維ストランド２および／または連結繊維ストランド８が設けられる。テキスタイルを互いに結合させる、編み目形成のための繊維供給では、特にコンタクト手段１０ａ，１０ｂが、導電性の繊維ストランド６ａ，６ｂおよび／または支持繊維ストランド４に堅固に接触させられる。
【０１１５】
編み目形成のために、連結繊維ストランド８は、アイニードル２４によって作業される。７５ｍｍ２までのコンタクト手段１０ａ，１０ｂが１５ｍｍ幅で、エネルギ放出繊維ストランド２の単一引込みと同時に行われる多重引込みによって加工されることが強調される。
【０１１６】
最も単純には打ち抜きにより形成されて、コンタクトのために使用される可変に設けられた開口部１４または１６を備えた絶縁エレメント１２は、フィード装置３２を介して供給される。この供給は、ボビンを備えた軸上に配置されていてよい、製品に応じた個々のリボンを介して行われる。
【０１１７】
導電性の繊維ストランド６ａ，６ｂは、場合によっては支持繊維ストランド４と交互に、アイニードル２４に対して９０°の角度をなして供給される。編み機および／またはノンクリンプ加工機では、緯糸導入は９０°から±６０°の範囲であってよい。
【０１１８】
エネルギ放出繊維ストランド２は、経糸ストランド供給部２２によって供給される。コンタクト手段１０ａ，１０ｂを有する個所では、より高い方形を達成するために、糸供給において多重の引込みが行われる（Ｅ３〜Ｅ４４）。これらは、ニードルバーの直前に配置されている。経糸ストランド供給部２２では、図６〜図９に示されたものに類似のガイドバーによって、コンタクト手段１０ａ，１０ｂが平行に、エネルギ放出繊維ストランド２と共にバーで引き込まれる。エネルギ放出繊維ストランド２を、付加的にまたは同時に、ガイドバー２４を介して加工プロセスへと供給することができる。
【０１１９】
スペーサ繊維ストランド４０は、経編み法で、テキスタイル平面と編み目形成する。経糸ストランドは、スペーサ繊維ストランドが編み込まれているそれぞれ１つのテキスタイル面を形成する。
【０１２０】
本発明を、本明細書に記載した好適な実施例により詳しく図示し、説明したが、本発明は開示された例に限定されるものではなく、本発明の範囲を逸脱することなく、当業者により別の変化実施形態も導き出すことができる。特に本発明は、以下の特徴の組み合わせに限定されるものではなく、当業者には自明の実施可能な、示された特徴の別の組み合わせおよび部分組み合わせも形成され得る。
【符号の説明】
【０１２１】
１  加熱テキスタイル
２  エネルギ放出繊維ストランド
４  支持繊維ストランド
６ａ，６ｂ  導電性の繊維ストランド
８  連結繊維ストランド
１０ａ，１０ｂ  コンタクト手段
１２  絶縁エレメント
１４，１６  開口部
２０  ３次元のテキスタイル
２２  経糸ストランド供給部
２４  アイニードル
２６  ニードル
２８  引下げエレメント
３０  スライダエレメント
３２  フィード装置
３４  層
３６  ファイバーチップ
３８  ファイバーチップ保持エレメント
４０  スペーサ繊維ストランド
４２  緯糸供給体
４４  カバー面
４６  底面
Ｂ  加工平面
Ｓ  システム
Ｌ  縦方向
Ａ  作業幅
【図１】
2021524663.tif 000003
【図２】
2021524663.tif 000004
【図３】
2021524663.tif 000005
【図４】
2021524663.tif 000006
【図５】
2021524663.tif 000007
【図６】
2021524663.tif 000008
【図７】
2021524663.tif 000009
【図８】
2021524663.tif 000010
【図９】
2021524663.tif 000011
【図１０】
2021524663.tif 000012
【国際調査報告】
2021524663.tif 000013
2021524663.tif 000014
2021524663.tif 000015
2021524663.tif 000016
2021524663.tif 000017
2021524663.tif 000018